СТЕКЛОПАКЕТ, ОСЛАБЛЯЮЩИЙ МОЩНОСТЬ ЭЛЕКТРОМАГНИТНОГО ИЗЛУЧЕНИЯ

Предлагаемая полезная модель относится к области радиационной защиты объектов, в частности к устройствам радиационной защиты электронных приборов летательных аппаратов, радиотехнического оборудования элементов радиоэлектронной аппаратуры изделий военной и космической техники, а также в качестве защитных стеклопакетов жилых и общественных зданиях защиты работающего персонала от ЭМИ, генерируемых технологическим оборудованием, и ЭМИ, генерируемого внешним излучением. Кроме этого, радиационно-защитный стеклопакет может быть использован для наблюдения за объектами в облучательных установках медицинского и технического назначения, в радиохимических лабораториях.
Известно окно смотровое радиационно-защитное (патент РФ 881188 публ. 27.10.2009), включающее блоки из стеклянных радиационно-стойких пластин, заключенных в металлические корпуса, уплотнение между блоками, колпак с защитным стеклом со стороны рабочей зоны и блок с дистиллированной водой со стороны оператора, отличающееся тем, что блоки окна собраны, по крайней мере, из двух пластин толщиной 150-250 мм со скосами под 30-45° на наружных ребрах и зафиксированы металлическими планками, прижатыми с помощью болтов в скосы через прокладки из радиационно-стойкой резины, а также установочными винтами через отверстия в корпусе блока и свинцовыми или радиационно-стойкими резиновыми прокладками толщиной 1-2 мм между стеклянными пластинами блока по их периметру. На торце окна со стороны оператора установлен блок с дистиллированной водой. Пластины выполнены со светоотражающим покрытием на обеих поверхностях.
К недостаткам указанного окна относится сложность его изготовления, высокая себестоимость и низкая прозрачность в видимой области спектра.
Известно окно радиационно-защитное (RU 109899 U1, публ. 10.27.2011), включающее блоки, по крайней мере, из двух стеклянных радиационно-стойких пластин, заключенных в металлические корпуса, уплотнение между блоками, крепежные и установочные винты для фиксации пластин в корпусах блоков, колпак с защитным стеклом со стороны рабочей зоны и блок с дистиллированной водой со стороны оператора с фланцем для крепления блока и окна к оконному проему, отличающееся тем, что корпуса соседних блоков скреплены друг с другом стяжными болтами с тарельчатыми пружинами под головками, во фланце блока с дистиллированной водой предусмотрены болты с тарельчатыми пружинами, а установочные винты выполнены в виде подвижных штоков со свинцовыми наконечниками, опирающихся на тарельчатые пружины.
К недостаткам окна относится сложность его изготовления, высокая себестоимость.
2
2
2
2
5
2
3
2
3
2
3
2
3
2
5
2
3
2
3
2
2
2
3
2
5
Наиболее близким по технической сущности к предлагаемой полезной модели является патент РФ 2352007 С1, публ. 04.10.2009, в виде смотрового радиационно-защитного окна, включающее металлический корпус стеклопакета, внутри которого расположен стеклопакет, состоящий из нескольких блоков стеклопластин, каждый из которых состоит из корпуса блока, в котором расположена как минимум одна стеклопластина, выполненная из стекла, содержащего SiO, KO, PbO и CeO, отличающееся тем, что радиационно-защитное окно дополнительно содержит жидкостной блок, снабженный смотровыми стеклами, заполненный иммерсионно-защитной жидкостью и соединенный с корпусом стеклопакета, стекло, из которого выполнены стеклопластины, дополнительно содержит PO, BO, AlO, BaO, SbO и NbO при следующем содержании компонентов, мас. %: PO - 40-42, BO - 0,1-0,2, PbO - 49,0-51,0; A1O - 0,1-3,0; KO - 1,0-2,0; ВаО - 0,5-2,0; CeO - 0,1-0,8; SbO - 0,1-1,5; NbO - 0,1-0,5, а иммерсионно-защитная жидкость представляет собой композицию состава, мас. %: диметилсульфоксид 42-46, нитрат свинца 36-38, вода 7-10, формамид 8-12.
К недостаткам указанного смотрового радиационно-защитного окна относится использование фосфатно-свинцового стекла, содержащего оксиды церия, ниобия и сурьмы, значительно увеличивающего себестоимость стеклопакета, причем указанные стекла в виде листов промышленностью не выпускаются, их можно получать в небольших количествах при варке в горшковых печах с помощью отливки и проката. Окно характеризуется сложностью изготовления, низким светопропусканием, не более 80% и высокой себестоимостью.
Целью предлагаемой полезной модели является снижение себестоимости изготовления стеклопакетов с сохранением высоких радиозащитных свойств, легкого и простого в изготовлении стеклопакета, ослабляющего мощность электромагнитного излучения.
В стеклопакете, ослабляющем мощность электромагнитного излучения, предлагается использовать силикатное листовое стекло по ГОСТ 111-2014 «Стекло листовое бесцветное», выпускаемое стекольными заводами отрасли и широко применяемое при изготовлении стеклопакетов. Толщина листов стекла может меняться в пределах от 5 до 15 мм. Также можно применять стекло упрочненное в зависимости от назначения использования стеклопакета. Геометрическая форма применяемого стекла может быть прямоугольной, овальной или круглой, в зависимости от конструкции смотровых радиозащитных стеклопакетов. Расстояние между двух пластин варьируется от 10 до 20 мм.
Между двумя пластинами стекла помещается электролит, состоящий из водного раствора глицерина, содержащего соли хлористого и азотнокислого лития.
Выбор солей лития объясняется их высокой растворимостью в воде при 20°С, в частности в 100 мл дистиллированной воды растворяется 78,5 г хлористого лития и 74,5 г азотнокислого лития. В качестве растворителя выбран глицерин, представляющий бесцветную жидкость, относящийся к простейшим трехатомным спиртам и характеризующийся гигроскопичностью, т.е. смешиваемостью с водой в любых соотношениях.
Взвешенные на аналитических весах кристаллы солей лития предварительно растворялись в дистиллированной воде, после чего смешивались с глицерином до состояния однородного раствора. Электрический контакт с раствором обеспечивается металлической пленкой, расположенной по периметру стеклопакета.
Пример 1.
3
Стеклопакет, содержащий раствор электролита следующего состава, мас. % дистиллированная вода - 50, глицерин - 20, LiCl - 16 и LiNO - 14 характеризуется ослаблением мощности ЭМИ 25 дБ при толщине слоя электролита составила 5 мм.
Пример 2.
3
Стеклопакет с раствором, содержащим электролит при следующем содержании компонентов, мас. %: дистиллированная вода - 35, глицерин - 25, LiCl - 25 и LiNO - 15 ослабляет мощность ЭМИ на 34 дБ при толщине слоя электролита в 8 мм.
Пример 3.
3
Стеклопакет с раствором электролита, содержащего, мас. %: дистиллированную воду - 17, глицерин - 40, LiCl - 19 и LiNO - 24 ослабляет мощность ЭМИ на 42 дБ.
Пример 4.
3
Стеклопакет, содержащий раствор электролита следующего состава, мас. %: дистиллированная вода - 35, глицерин - 25, LiCl - 10 и LiNO - 30 при толщине слоя электролита в 20 мм ослабляет мощность ЭМИ на 48 дБ.